(57)【要約】【課題】積層造形された三次元形状造形物の反りを低減することが望まれる。【解決手段】造形テーブル（３）上に金属の材料粉体層（９）を形成することと、材料粉体層の所定の照射領域にレーザ光（Ｌ）を照射して焼結層（１０）を形成することとを繰り返して、焼結層を積層して所望の三次元形状を有する焼結体（１１）を形成して所望の三次元形状造形物を得る際に、造形テーブル上に焼結体のうちの土台部分（１１ａ）を形成し、土台部分上に焼結体のうちの本体部分（１１ｂ）を形成し、焼結体を形成する際に焼結体に発生する応力によって、土台部分にクラック（Ｃ）が生じるような所定の強度になるように土台部分を形成する。【選択図】図５
2020169372.tif 000002
【特許請求の範囲】
【請求項１】
造形テーブル上に金属の材料粉体を所定の高さに均一に撒布して材料粉体層を形成することと、前記材料粉体層の所定の照射領域にレーザ光または電子ビームを照射して前記材料粉体を加熱溶融させた後に冷却固化させることによって前記所定の照射領域における前記材料粉体層を焼結して焼結層を形成することとを繰り返して、前記焼結層を積層して所望の三次元形状を有する焼結体を形成することで所望の三次元形状造形物を得る三次元形状造形物の積層造形方法において、
前記造形テーブル上に前記焼結体のうちの土台部分を形成し、前記土台部分上に前記焼結体のうちの本体部分を形成し、
前記焼結体を形成する際に前記焼結体に発生する応力によって、前記土台部分にクラックが生じるような所定の強度になるように前記土台部分を形成する、三次元形状造形物の積層造形方法。
【請求項２】
前記焼結体を形成する際に、前記焼結体に発生する応力によって前記土台部分が破断するような前記所定の強度になるように前記土台部分を形成する、請求項１の三次元形状造形物の積層造形方法。
【請求項３】
前記土台部分の形状によって、前記所定の強度を調整する、請求項１の三次元形状造形物の積層造形方法。
【請求項４】
前記土台部分が、前記造形テーブル上に立つ複数の支持部材で形成されて、前記クラックが前記支持部材のうちの少なくとも１つに生じる、請求項３の三次元形状造形物の積層造形方法。
【請求項５】
前記支持部材の形状によって、前記所定の強度を調整する、請求項４の三次元形状造形物の積層造形方法。
【請求項６】
前記支持部材の大きさによって、前記所定の強度を調整する、請求項４の三次元形状造形物の積層造形方法。
【請求項７】
前記支持部材同士の間の距離によって、前記所定の強度を調整する、請求項４の三次元形状造形物の積層造形方法。
【請求項８】
前記土台部分を形成する焼結層の密度によって、前記所定の強度を調整する、請求項１の三次元形状造形物の積層造形方法。
【請求項９】
前記土台部分に形成されている複数の孔の形状によって、前記所定の強度を調整する、請求項１の三次元形状造形物の積層造形方法。
【請求項１０】
前記土台部分に形成されている複数の孔の大きさによって、前記所定の強度を調整する、請求項１の三次元形状造形物の積層造形方法。
【請求項１１】
前記土台部分に形成されている複数の孔の数によって、前記所定の強度を調整する、請求項１の三次元形状造形物の積層造形方法。
【請求項１２】
前記造形テーブル上にベースプレートを取り付けて、前記ベースプレート上に前記土台部分を形成する、請求項１の三次元形状造形物の積層造形方法。
【請求項１３】
所定数の前記焼結層を積層する毎に前記焼結体を切削加工することを含んでいる、請求項１の三次元形状造形物の積層造形方法。
【発明の詳細な説明】
【技術分野】
【０００１】
本発明は、造形テーブル上に金属の材料粉体を撒布して材料粉体層を形成することと、材料粉体層の所定の照射領域にレーザ光または電子ビームを照射して焼結層を形成することとを繰り返して、焼結層を積層して所望の三次元形状を有する焼結体を形成することで所望の三次元形状造形物を得る三次元形状造形物の積層造形方法に関する。特に本発明は、三次元形状造形物に発生する反り（そり）を低減する三次元形状造形物の積層造形方法に関する。
【背景技術】
【０００２】
特許文献１の三次元形状造形物の製造方法は、材料粉体層を形成するリコート工程と、焼結層を形成する焼結工程とを交互に繰り返すことを開示している。リコート工程は、造形テーブル上に金属の材料粉体を所定の高さに均一に撒布して材料粉体層を形成する。焼結工程は、材料粉体層の所定の照射領域にレーザ光または電子ビームを照射して材料粉体を加熱溶融させた後に冷却固化させることによって所定の照射領域における材料粉体層を焼結して焼結層を形成する。三次元形状造形物は、造形テーブル上に焼結層が積層されることによって形成される三次元形状の焼結体である。さらに特許文献１の三次元形状造形物の製造方法は、必要に応じて複数の焼結層を積層する毎に焼結体の外周を切削する切削工程を追加することも開示している。
【０００３】
一般的に造形テーブル上にベースプレートが脱着可能に取り付けられている。ベースプレート上に焼結層を積層する。ベースプレートは、造形テーブルを保護するとともに焼結層の固着を容易にする。積層造形後の三次元形状造形物は、ベースプレートに固着している。三次元形状造形物は、ベースプレートと一緒に造形テーブルから取り外され、ワイヤ放電加工機などを用いてベースプレートから切断される。三次元形状造形物は、二次加工で切削加工機またはワイヤ放電加工機などを用いて仕上げ加工が行われる。二次加工する前の三次元形状造形物は、二次加工で製品寸法および製品形状まで仕上げ加工を行う際に取り除かれる取り代を含んでいる。
【０００４】
特許文献２の三次元形状造形物の製造方法は、層を順次積み重ねて所望の三次元形状を有する造形物を形成する際に、三次元形状造形物のうちの支持を必要とする部分の支持部も層を順次積み重ねて形成することを開示している。
【先行技術文献】
【特許文献】
【０００５】
【特許文献１】特許５６５３６５７号公報
【特許文献２】特開平０９−０８５８３７号公報
【発明の概要】
【発明が解決しようとする課題】
【０００６】
ベースプレートに固着している三次元形状造形物は、ベースプレートに拘束されている。ベースプレートから切り離されたあとの三次元形状造形物は、内部の残留応力が開放されることで反りが発生する場合があった。反りは、例えば、三次元形状造形物におけるベースプレートに固着していた側の反対側の面の中央部を凹ませる。
【０００７】
焼結層は、材料粉体を加熱溶融したものが冷却固化されて形成される際に収縮する。収縮しようとする焼結層は、ベースプレートまたは焼結体に片面が固着されているので、それらに引っ張られている。焼結層を引っ張る力に抗する引張応力が焼結層に残留する。引張応力は、焼結層が形成される毎に焼結体の内部に残留応力として蓄積されていく。
【０００８】
反りは、二次加工を行う前の三次元形状造形物の寸法精度および形状精度を低下させる。反りが発生する三次元形状造形物は、二次加工を行うための取り代をさらに増加させる必要がある。取り代の大きな三次元形状造形物は、増加する取り代を積層造形する分だけ造形時間が長くなるとともに増加する取り代を二次加工で取り除く分だけの加工時間が長くなる。取り代の大きな三次元形状造形物は、積層造形に必要な材料粉体の量も増加する。また反りを取り除くためだけに二次加工が行われる場合もある。したがって、反りは、製品の製造コストを増加させる。
【０００９】
そこで、本発明は、上記課題に鑑みて、三次元形状造形物の反りを低減する三次元形状造形物の積層造形方法を提案することを目的とする。
【課題を解決するための手段】
【００１０】
本発明の三次元形状造形物の積層造形方法では、造形テーブル上に金属の材料粉体を所定の高さに均一に撒布して材料粉体層を形成することと、前記材料粉体層の所定の照射領域にレーザ光または電子ビームを照射して前記材料粉体を加熱溶融させた後に冷却固化させることによって前記所定の照射領域における前記材料粉体層を焼結して焼結層を形成することとを繰り返して、前記焼結層を積層して所望の三次元形状を有する焼結体を形成することで所望の三次元形状造形物を得る三次元形状造形物の積層造形方法において、前記造形テーブル上に前記焼結体のうちの土台部分を形成し、前記土台部分上に前記焼結体のうちの本体部分を形成し、前記焼結体を形成する際に前記焼結体に発生する応力によって、前記土台部分にクラックが生じるような所定の強度になるように前記土台部分を形成する、ことを特徴とする。
【発明の効果】
【００１１】
本発明の三次元形状造形物の積層造形方法は、三次元形状造形物の反りを低減して、三次元形状造形物の寸法精度および形状精度を向上させて、積層造形での造形時間および二次加工での加工時間を短縮して、三次元形状造形物による製品の製造コストを低減させることができる。
【図面の簡単な説明】
【００１２】
【図１】本発明の実施形態に係る積層造形装置のチャンバ内の要部拡大図であって、焼結層を積層して土台部分を形成した状態を示す。
【図２】図１のＡ−Ａ矢視図である。
【図３】本発明の実施形態に係る積層造形装置のチャンバ内の要部拡大図であって、土台部分上に焼結層を形成した状態を示す。
【図４】本発明の実施形態に係る積層造形装置のチャンバ内の要部拡大図であって、焼結層を積層して本体部分を形成している途中の状態を示す。
【図５】本発明の実施形態に係る積層造形装置のチャンバ内の要部拡大図であって、さらに焼結層を積層して本体部分を形成した状態を示す。
【図６】図５のＢ−Ｂ矢視図である。
【図７】本発明の実施形態に係る積層造形装置の概略構成図であって、ベースプレート上に材料粉体層を形成した状態を示す。
【図８】本発明の実施形態に係る積層造形装置の概略構成図であって、ベースプレート上に焼結層を形成した状態を示す。
【図９】本発明の実施形態に係る積層造形装置の概略構成図であって、焼結層上に材料粉体層を形成した状態を示す。
【図１０】本発明の実施形態に係る積層造形装置の概略構成図であって、焼結層を積層して焼結体を形成した状態を示す。
【発明を実施するための形態】
【００１３】
以下、図を用いて本発明の実施形態について詳細に説明する。図１は、積層造形装置のチャンバ内の要部拡大図であって、焼結層を積層して土台部分を形成した状態を示す。図２は、図１のＡ−Ａ矢視図である。図３は、積層造形装置のチャンバ内の要部拡大図であって、土台部分上に焼結層を形成した状態を示す。図４は、積層造形装置のチャンバ内の要部拡大図であって、焼結層を積層して本体部分を形成している途中の状態を示す。図５は、積層造形装置のチャンバ内の要部拡大図であって、さらに焼結層を積層して本体部分を形成した状態を示す。図６は、図５のＢ−Ｂ矢視図である。図７は、積層造形装置の概略構成図であって、ベースプレート上に材料粉体層を形成した状態を示す。図８は、積層造形装置の概略構成図であって、ベースプレート上に焼結層を形成した状態あとを示す。図９は、積層造形装置の概略構成図であって、焼結層上に材料粉体層を形成した状態を示す。図１０は、積層造形装置の概略構成図であって、焼結層を積層して焼結体を形成した状態を示す。なお、左右方向が図１のＸ軸方向である。前後方向が不図示のＹ軸方向であって、Ｘ軸方向に直交する水平一軸方向である。上下方向が図１のＺ軸方向である。図１〜図１０で示す材料粉体層の厚み寸法および焼結層の厚み寸法は、説明のために実際のものに比べて大きく表示されている。図１〜図６で示す焼結層の層数は、説明のために少なく表示されている。
【００１４】
本発明の三次元形状造形物の積層造形方法は、三次元形状造形物を造形する積層造形装置１に適用される。図７〜図１０に示す積層造形装置１は、ベース台２と、造形テーブル３と、チャンバ４と、リコータヘッド５と、レーザ光照射装置６と、不図示の制御装置とを備えている。積層造形装置１は、チャンバ４内に不図示の切削装置を備えてもよい。レーザ光照射装置６に替えて不図示の電子ビーム照射装置を備えても良い。
【００１５】
ベース台２は、造形テーブル３と、粉体保持壁７とを備えている。造形テーブル３上に造形領域Ｒが形成されている。造形テーブル３は、不図示の駆動装置によって粉体保持壁７の中を上下方向（Ｚ軸方向）に移動する。造形テーブル３の上面にベースプレート８が脱着可能に取り付けられている。
【００１６】
チャンバ４は、造形領域Ｒを覆う。チャンバ４の内部は、不図示の不活性ガス供給装置から供給される所定濃度の不活性ガスで満たされている。不活性ガスは、材料粉体と反応しないガスである。不活性ガスは、例えば窒素ガスである。
【００１７】
リコータヘッド５は、材料収容タンク５ａと、一対のブレード５ｂ，５ｂとを備えている。リコータヘッド５は、不図示の駆動装置によって造形テーブル３の上方を左右方向（Ｘ軸方向）に移動する。リコータヘッド５は、造形テーブル３の上方を通り過ぎた位置に退避する。リコータヘッド５の退避位置は、造形テーブル３の右側と左側にある。
【００１８】
材料収容タンク５ａは、リコータヘッド５の内部に形成されている。材料収容タンク５ａは、リコータヘッド５の上部に形成されている材料供給口５ｃとリコータヘッド５の下部に形成されている材料排出口５ｄにそれぞれ連通している。
【００１９】
材料供給口５ｃは、不図示の材料補充装置に適時に接続される。材料補充装置は、リコータヘッド５に材料粉体を補充する。材料排出口５ｄは、リコータヘッド５の移動方向に直交する前後方向（Ｙ軸方向）に細長く形成されて、造形テーブル３上に材料粉体を排出する。材料粉体は、例えば平均粒径２０μｍの球形の金属粉体である。金属粉体は、例えば鉄粉である。
【００２０】
一対のブレード５ｂ，５ｂは、リコータヘッド５の下部から突き出し、材料排出口５ｄを挟んで左右にそれぞれ設けられている。一対のブレード５ｂ，５ｂは、材料排出口５ｄから排出された材料粉体を平坦化する。
【００２１】
レーザ光照射装置６は、チャンバ４の上方に設けられている。レーザ光照射装置６から出力されるレーザ光Ｌは、チャンバ４に設けられた保護ウィンドウ４ａを透過して造形領域Ｒに照射される。レーザ光照射装置６は、不図示のレーザ光源と、不図示の２軸のガルバノミラー、不図示のスポット径調整装置とを備えている。
【００２２】
レーザ光源は、材料粉体を加熱溶融できるレーザ光Ｌを出力する。レーザ光Ｌは、例えばＹＡＧレーザ、ファイバレーザまたは炭酸ガスレーザなどである。
【００２３】
スポット径調整装置は、レーザ光源から出力されるレーザ光Ｌを集光して所望のスポット径に調整する。
【００２４】
２軸のガルバノミラーは、レーザ光源から出力されるレーザ光Ｌを制御可能に２次元走査して、レーザ光Ｌを造形領域Ｒ内の所望の位置に照射する。
【００２５】
保護ウィンドウ４ａは、レーザ光Ｌを透過可能な材料で形成されている。保護ウィンドウ４ａは、レーザ光ＬがＹＡＧレーザ、ファイバレーザまたは炭酸ガスレーザであれば、例えば石英ガラスでも構成が可能である。
【００２６】
制御装置１ａは、積層造形装置１に備える各種装置を制御する。制御装置１ａは、本発明の三次元形状造形物の積層造形方法に従って、積層造形装置１に備える各種装置を制御することができる。
【００２７】
積層造形装置１の基本動作は、つぎの通りである。
【００２８】
まず準備工程を実施する。一般的に造形テーブル３上に着脱可能なベースプレート８が取り付けられる。ベースプレート８の上面の高さとブレード５ｂの先端の高さが同じ高さになるように造形テーブル３を移動する。
【００２９】
つぎにリコート工程を実施する。材料粉体層９の厚み分の高さだけ造形テーブル３を下げる。退避位置から造形テーブル３の上方を通り反対側の退避位置までリコータヘッド５を移動する。図７に示すようにベースプレート８上に材料粉体層９が形成される。ベースプレート８上に金属の材料粉体を所定の高さに均一に撒布することができる。
【００３０】
つぎに焼結工程を実施する。レーザ光照射装置６で材料粉体層９の所定の照射領域にレーザ光Ｌを照射する。図８に示すようにベースプレート８上に焼結層１０が形成される。焼結層１０とベースプレート８が固着する。最初の焼結層１０のみで焼結体１１が形成される。
【００３１】
再びリコート工程を実施する。材料粉体層９の厚み分の高さだけ造形テーブル３を下げる。退避位置から造形テーブル３の上方を通り反対側の退避位置までリコータヘッド５を移動する。図９に示すように前回の焼結層１０上に新たな材料粉体層９が形成される。
【００３２】
再び焼結工程を実施する。レーザ光照射装置６で材料粉体層９の所定の照射領域にレーザ光Ｌを照射する。前回の焼結層１０上に新たな焼結層１０が形成される。図１０に示すように新たな焼結層１０と前回の焼結層１０が固着する。焼結層１０が積層されて焼結体１１が形成される。
【００３３】
積層造形装置１は、リコート工程と焼結工程を繰り返して、複数の焼結層１０を積層して所望の三次元形状を有する焼結体１１を形成し、所望の三次元形状造形物を得る。
【００３４】
さらに積層造形装置は、所定数の焼結層１０を積層する毎に、焼結体１１を切削する切削工程を実施するようにしてもよい。
【００３５】
ここかは、本発明の特有の三次元形状造形物の積層造形方法が説明される。
【００３６】
本発明の三次元形状造形物の積層造形方法は、造形テーブル３上に焼結体１１のうちの土台部分１１ａを形成し、土台部分１１ａ上に焼結体１１のうちの本体部分１１ｂを形成する。造形テーブル３上にベースプレート８を取り付ける場合には、ベースプレート８上に土台部分１１ａを形成し、土台部分１１ａ上に本体部分１１ｂを形成する。
【００３７】
さらに本発明の三次元形状造形物の積層造形方法は、焼結体１１を形成する際に、焼結体１１に発生する応力によって、土台部分１１ａの少なくとも一部にクラックＣが生じるような所定の強度になるように、土台部分１１ａを形成する。クラックＣは、ひび割れ、あるいは亀裂を示す。
【００３８】
土台部分１１ａは、形成中の焼結体１１に応力が発生する度に、少なくとも一部にクラックＣを生じる。形成中の焼結体１１に応力が残留することがない。形成後の焼結体１１に応力が残留することがない。形成後の本体部分１１ｂに応力が残留すことがない。したがって、ベースプレート８および土台部分１１ａから切り離されたあとの本体部分１１ｂの反りを低減することができる。
【００３９】
土台部分１１ａは、クラックＣを生じたあと、さらに破断するような所定の強度になるように形成してもよい。
【００４０】
土台部分１１ａの所定の強度は、土台部分１１ａの形状によって調整することができる。
【００４１】
図１〜図６に示すように、土台部分１１ａは、ベースプレート８上に立つ複数の支持部材１２で形成してもよい。このときクラックＣまたは破断は、複数の支持部材１２のうちの少なくとも１つに生じればよい。
【００４２】
例えば図１および図２に示すように、焼結層１０を積層して、ベースプレート８上に複数の支持部材１２を形成する。図３〜図６に示すように、さらに焼結層１０を積層して、複数の支持部材１２上に本体部分１１ｂを形成する。焼結層１０が積層される毎に形成途中の本体部分１１ｂに発生する応力によって、クラックＣが少なくとも１つの支持部材１２に生じている。なお、必ずしも焼結層１０を積層する毎に支持部材１２にクラックＣが生じるとは限らない。例えば、所定の大きさ以上の応力が焼結体１１に発生することによって少なくとも１つの支持部材１２にクラックＣが生じるような強度に各支持部材１２を形成してもよい。焼結層１０が積層される過程において、所定の大きさよりも小さい応力が焼結体１１に徐々に蓄積されていき、焼結体１１に残留する応力が所定の大きさを超えたときに少なくとも１つの支持部材１２にクラックＣが生じるようにしてもよい。
【００４３】
各支持部材１２の所定の強度は、各支持部材１２の形状によって調整することができる。
【００４４】
例えば図１および図２に示すように、各支持部材１２は、ベースプレート８上に円柱を形成し、円柱の上に逆四角錐台を形成して構成してもよい。
【００４５】
各支持部材１２の所定の強度は、各支持部材１２の大きさによって調整することができる。各支持部材１２の所定の強度は、支持部材１２同士の間の距離によって調整することができる。各支持部材１２の所定の強度は、各支持部材１２の大きさ、および、支持部材１２同士の間の距離によって決まる支持部材１２の本数によって調整することができる。
【００４６】
土台部分１１ａの所定の強度は、焼結層１０の密度によって調整することができる。土台部分１１ａは、低密度の焼結層１０で形成されて、多孔質状に形成されるとよい。土台部分１１ａは、本体部分１１ｂに比べて低密度の焼結層１０で形成されるとよい。
【００４７】
低密度の焼結層１０は、材料粉体層９に照射されるレーザ光Ｌの出力を小さくすること、レーザ光Ｌを照射する時間を短くすること、あるいは、レーザ光Ｌのスポット径を大きくすること、などによって形成することができる。逆に高密度の焼結層１０は、材料粉体層９に照射されるレーザ光Ｌの出力を大きくすること、レーザ光Ｌを照射する時間を長くすること、あるいは、レーザ光Ｌのスポット径を小さくすること、などによって形成することができる。
【００４８】
土台部分１１ａの所定の強度は、土台部分１１ａに形成されている複数の孔の形状によって調整することができる。土台部分１１ａの所定の強度は、土台部分１１ａに形成されている複数の孔の大きさによって調整することができる。土台部分１１ａの所定の強度は、土台部分１１ａに形成されている複数の孔の数によって調整することができる。土台部分１１ａに形成されている複数の孔は、積層造形で自由に形成することができる。
【００４９】
土台部分１１ａの所定の強度は、前述の各種調整方法を組み合わせて調整してもよい。
【００５０】
以上説明した本発明は、この発明の精神および必須の特徴的事項から逸脱することなく他のいろいろな形態で実施することができる。したがって、本明細書に記載した実施例は例示的なものであり、これに限定して解釈されるべきものではない。
【産業上の利用可能性】
【００５１】
本発明は、三次元形状造形物の積層造形に利用することができる。
【符号の説明】
【００５２】
１      積層造形装置
１ａ    制御装置
２      ベース台
３      造形テーブル
４      チャンバ
４ａ    保護ウィンドウ
５      リコータヘッド
５ａ    材料収容タンク
５ｂ    ブレード
５ｃ    材料供給口
５ｄ    材料排出口
６      レーザ光照射装置
７      粉体保持壁
８      ベースプレート
９      材料粉体層
１０    焼結層
１１    焼結体
１１ａ  土台部分
１１ｂ  本体部分
１２    支持部材
Ｃ      クラック
Ｒ      造形領域
Ｌ      レーザ光
【図１】
2020169372.tif 000003
【図２】
2020169372.tif 000004
【図３】
2020169372.tif 000005
【図４】
2020169372.tif 000006
【図５】
2020169372.tif 000007
【図６】
2020169372.tif 000008
【図７】
2020169372.tif 000009
【図８】
2020169372.tif 000010
【図９】
2020169372.tif 000011
【図１０】
2020169372.tif 000012
【手続補正書】
【提出日】令和2年2月19日(2020.2.19)
【手続補正１】
【補正対象書類名】特許請求の範囲
【補正対象項目名】全文
【補正方法】変更
【補正の内容】
【特許請求の範囲】
【請求項１】
土台部分と本体部分からなる焼結体を形成する三次元形状造形物の積層造形方法において、
造形テーブル上に金属の材料粉体を所定の高さに均一に撒布して材料粉体層を形成し、前記材料粉体層の所定の照射領域にレーザ光または電子ビームを照射して前記材料粉体を加熱溶融させた後に冷却固化させることによって前記所定の照射領域における前記材料粉体層を焼結して前記土台部分を形成する土台部分形成工程と、
前記土台部分の上にさらに前記土台部分の材料粉体と同じ材料粉体を撒布して材料粉体層を形成し、レーザ光または電子ビームを照射して前記材料粉体を加熱溶融および冷却固化させて前記本体部分を形成する本体部分形成工程からなり、
前記土台部分形成工程の後に前記本体部分形成工程を連続して行うことで、前記焼結体を形成する際に前記焼結体に発生する応力によって、前記土台部分にクラックが生じるような所定の強度になるように前記土台部分を形成する、三次元形状造形物の積層造形方法。
【請求項２】
前記焼結体を形成する際に、前記焼結体に発生する応力によって前記土台部分が破断するような前記所定の強度になるように前記土台部分を形成する、請求項１の三次元形状造形物の積層造形方法。
【請求項３】
前記土台部分の形状によって、前記所定の強度を調整する、請求項１の三次元形状造形物の積層造形方法。
【請求項４】
前記土台部分が、前記造形テーブル上に立つ複数の支持部材で形成されて、前記クラックが前記支持部材のうちの少なくとも１つに生じる、請求項３の三次元形状造形物の積層造形方法。
【請求項５】
前記支持部材の形状によって、前記所定の強度を調整する、請求項４の三次元形状造形物の積層造形方法。
【請求項６】
前記支持部材の大きさによって、前記所定の強度を調整する、請求項４の三次元形状造形物の積層造形方法。
【請求項７】
前記支持部材同士の間の距離によって、前記所定の強度を調整する、請求項４の三次元形状造形物の積層造形方法。
【請求項８】
前記土台部分を形成する焼結層の密度によって、前記所定の強度を調整する、請求項１の三次元形状造形物の積層造形方法。
【請求項９】
前記土台部分に形成されている複数の孔の形状によって、前記所定の強度を調整する、請求項１の三次元形状造形物の積層造形方法。
【請求項１０】
前記土台部分に形成されている複数の孔の大きさによって、前記所定の強度を調整する、請求項１の三次元形状造形物の積層造形方法。
【請求項１１】
前記土台部分に形成されている複数の孔の数によって、前記所定の強度を調整する、請求項１の三次元形状造形物の積層造形方法。
【請求項１２】
前記造形テーブル上にベースプレートを取り付けて、前記ベースプレート上に前記土台部分を形成する、請求項１の三次元形状造形物の積層造形方法。
【請求項１３】
所定数の前記焼結層を積層する毎に前記焼結体を切削加工することを含んでいる、請求項１の三次元形状造形物の積層造形方法。